(57)【要約】【課題】プラスチックを巧く活用することにより、燃焼式加熱装置の加熱能力を特に増強することなく焼却灰を溶融処理することができ、焼却灰に含まれる重金属成分の溶融スラグへの移行も効果的に防止できるようにする。【解決手段】廃棄物Ａの焼却炉１から排出された焼却灰の溶融処理方法であって、焼却灰Ｄをプラスチック粒子の表面に付着させて、燃焼式溶融炉５において溶融する。【選択図】図１
2010236842.tif 000002
【特許請求の範囲】
【請求項１】
廃棄物の焼却炉から排出された焼却灰の溶融処理方法であって、
前記焼却灰をプラスチック粒子の表面に付着させて、燃焼式溶融炉において溶融する焼却灰の溶融処理方法。
【請求項２】
前記プラスチック粒子の表面に付着させる焼却灰が焼却飛灰である請求項１記載の焼却灰の溶融処理方法。
【請求項３】
焼却炉から排出された焼却排ガス中の焼却飛灰を回収する焼却飛灰回収手段と、
プラスチック粒子を造粒しながら、そのプラスチック粒子の表面に前記焼却飛灰回収手段で回収した焼却飛灰を付着させる造粒手段と、
前記造粒手段で造粒したプラスチック粒子を燃焼させて、焼却灰を溶融処理する燃焼式溶融炉とが設けられている溶融処理設備。
【請求項４】
前記燃焼式溶融炉が表面溶融炉である請求項３記載の溶融処理設備。
【発明の詳細な説明】
【技術分野】
【０００１】
本発明は、廃棄物の焼却炉から排出された焼却灰の溶融処理方法と溶融処理設備に関する。
【背景技術】
【０００２】
廃棄物の焼却炉から排出された焼却灰を溶融処理するにあたって、溶融炉に装備する燃焼用バーナなどの燃焼式加熱装置の加熱能力を特に増強することなく、焼却灰を溶融処理することができるように、焼却灰と廃プラスチックとを混合して成形してある成形物を溶融炉に供給して、成形物に含まれる廃プラスチックを溶融炉内で燃焼させる技術が提案されている（例えば、特許文献１参照。）。
また、都市ゴミなどの廃棄物の焼却灰には鉛などの重金属成分が含まれており、それらの重金属成分が高濃度に溶融スラグに移行すると、そのスラグの埋立処分地等において、雨水や地下水によって固化したスラグから重金属成分が溶出するおそれがある。
このため、溶融炉内を還元雰囲気にしておくことによって、重金属を排ガス中に移行し易くしている（例えば、特許文献２参照。）。
【先行技術文献】
【特許文献】
【０００３】
【特許文献１】特開２００４−３１７０５９号公報
【特許文献２】特開２００１−３１１５１５号公報
【発明の概要】
【発明が解決しようとする課題】
【０００４】
本発明は上記実情に鑑みてなされたものであって、プラスチックを巧く活用することにより、燃焼式加熱装置の加熱能力を特に増強することなく焼却灰を溶融処理することができ、焼却灰に含まれる重金属成分の溶融スラグへの移行も効果的に低減できるようにすることを目的とする。
【課題を解決するための手段】
【０００５】
本発明の第１特徴構成は、廃棄物の焼却炉から排出された焼却灰の溶融処理方法であって、前記焼却灰をプラスチック粒子の表面に付着させて、燃焼式溶融炉において溶融する点にある。
【０００６】
本構成の溶融処理方法であれば、焼却灰を表面に付着させてあるプラスチック粒子を、燃焼式溶融炉において燃焼させて、燃焼式加熱装置の加熱能力を補強することができる。
焼却灰を表面に付着させてあるプラスチック粒子を燃焼させるので、プラスチック粒子表面の焼却灰に含まれる重金属成分を高温に加熱して、溶融排ガス中に揮散させ易い。
図２に例示するように、プラスチック粒子１２は、バーナー１３などの燃焼炎１４から離れていて酸素が比較的少ない焼却灰Ｄの溶融面１５近くにおいて燃焼するので、溶融面１５が局所的に還元雰囲気になり易く、重金属成分が例えば酸化鉛のような溶融スラグに移行し易い酸化化合物の状態で存在している場合に、その酸化化合物の重金属成分を還元して、溶融排ガス中に揮散させ易い。
プラスチック粒子が塩化ビニル樹脂などのように塩素成分を含む塩素系樹脂を原料とする場合は、プラスチック粒子の塩素成分から生成された塩化水素ガスを重金属成分に作用させて、揮発性を備えた重金属化合物を生成させることにより、重金属成分を溶融排ガス中に揮散させ易い。
また、プラスチック粒子が熱可塑性プラスチック粒子の場合は、加熱により軟化しているプラスチック粒子どうしの接着を表面に付着させてある焼却灰で防止して、プラスチック粒子の燃焼を促進することもできる。
従って、燃焼式加熱装置の加熱能力を特に増強することなく焼却灰を溶融処理することができ、焼却灰に含まれる重金属成分の溶融スラグへの移行も低減できる。
【０００７】
本発明の第２特徴構成は、前記プラスチック粒子の表面に付着させる焼却灰が焼却飛灰である点にある。
【０００８】
本構成であれば、焼却飛灰には、焼却主灰に比べて多くの重金属成分が含まれており、重金属成分の溶融スラグへの移行を一層効果的に防止できる。
【０００９】
本発明の第３特徴構成は、焼却炉から排出された焼却排ガス中の焼却飛灰を回収する焼却飛灰回収手段と、プラスチック粒子を造粒しながら、そのプラスチック粒子の表面に前記焼却飛灰回収手段で回収した焼却飛灰を付着させる造粒手段と、前記造粒手段で造粒したプラスチック粒子を燃焼させて、焼却灰を溶融処理する燃焼式溶融炉とが設けられている点にある。
【００１０】
本構成の溶融処理設備であれば、焼却飛灰回収手段よって焼却排ガス中から回収した焼却飛灰を造粒手段によって表面に付着させてあるプラスチック粒子を燃焼式溶融炉において燃焼させて、焼却灰を溶融処理することができる。
従って、溶融処理設備における一連の溶融処理工程の中で、プラスチック粒子の表面に付着させた焼却飛灰を局所還元できるようになるので、効率的に重金属を揮散させることができる。
【００１１】
本発明の第４特徴構成は、前記燃焼式溶融炉が表面溶融炉である点にある。
【００１２】
本構成であれば、焼却主灰などの溶融処理対象物に混合したプラスチック粒子を溶融面近くにおいて燃焼させて、溶融処理対象物を効率良く溶融処理することができる。
尚、燃焼式溶融炉が回転式表面溶融炉である場合は、プラスチック粒子を混合してある溶融処理対象物をプッシャーで表面溶融炉に送るような場合に比べて、プラスチック粒子を回転筒などに設けてある羽根で溶融面全体に均等に分散させることができる。
【図面の簡単な説明】
【００１３】
【図１】溶融処理設備の系統図
【図２】溶融処理方法の説明図
【発明を実施するための形態】
【００１４】
以下に本発明の実施の形態を図面に基づいて説明する。
図１は、本発明による焼却灰の溶融処理方法に使用する溶融処理設備を示す。
溶融処理設備は、都市ゴミなどの廃棄物や産業廃棄物（以下、単に廃棄物という。）Ａを焼却するストーカー式焼却炉１と、焼却炉１から排出された焼却排ガスを無害化する焼却排ガス処理部２と、プラスチック粒子を造粒しながら、そのプラスチック粒子の表面に後述する焼却飛灰回収手段で回収した焼却飛灰を付着させる造粒手段としての低温加熱造粒装置３を備えた焼却飛灰処理部４と、焼却炉１の焼却主灰と焼却飛灰とからなる焼却灰を溶融する燃焼式溶融炉としての回転式表面溶融炉５と、溶融炉５から排出された溶融排ガスを無害化する溶融排ガス処理部６とを設けてある。
【００１５】
焼却排ガス処理部２には、焼却炉１から排出された焼却排ガスを冷却する第１冷却器７と、冷却された焼却排ガス中から焼却飛灰を分離して回収する焼却飛灰回収手段としての第１バグフィルター８と、焼却飛灰を回収した後の焼却排ガス中の酸性ガス成分とアルカリ薬剤との反応で塩類を生成させる焼却排ガス反応手段９とを設けてある。
【００１６】
焼却排ガス反応手段９は、焼却排ガス中の酸性ガス成分である塩化水素ガスとアルカリ薬剤である水酸化ナトリウム( ＮａＯＨ) 水溶液とを反応させる湿式処理により、塩化ナトリウム( ＮａＣｌ) を生成させるもので、焼却排ガス中に水酸化ナトリウム水溶液を噴霧するシャワーなどの噴霧器１０を設けて構成してある。
【００１７】
焼却排ガス反応手段９において生成した塩化ナトリウム( ＮａＣｌ) は、その水溶液を山元還元し、湿式処理後の焼却排ガスは煙突１１から大気に放出させる。
焼却排ガス中の酸性ガスを第１バグフィルター８で十分に除去してあれば、焼却排ガス反応手段９として乾式の脱硝装置を設けてあっても良い。
【００１８】
焼却飛灰処理部４は、廃棄物Ａから分別した廃プラスチックＢを低温加熱造粒装置３で直径３０ｍｍ以下のプラスチック粒子に造粒しながら、第１バグフィルター８で回収した焼却飛灰の一部をそのプラスチック粒子の表面に付着させる処理を行う。
【００１９】
具体的には、塩化ビニル樹脂などのように塩素成分を含む塩素系樹脂を含む廃プラスチックＢを原料にして、低温加熱造粒装置３で、それらを２００℃程度の温度で軟化させて、軟化したプラスチック片どうしが団子状に固まらないように焼却飛灰を混合しながら、表面に焼却飛灰が付着しているプラスチック粒子を造粒する。
尚、焼却排ガス中の焼却飛灰中には鉄成分粒子や小石などが混じっていないので、焼却飛灰を低温加熱造粒装置３に投入するにあたって、それらの鉄成分粒子や小石などを選別して除去する工程を経ることなく投入することができる。
【００２０】
外熱キルン乾燥機で１ｒｐｍ以上の回転速度で１０〜２０分間加熱（１８０℃）すると、プラフィルムについては破砕前処理を施さずとも、ほとんどのものが３０ｍｍ以下の粒子に細粒化された。尚、焼却飛灰は廃プラスチックＢと同程度の量を添加する。
【００２１】
溶融炉５には、焼却炉１の焼却主灰と、第１バグフィルター８で回収した焼却飛灰とが供給される。
尚、一般的には、焼却灰の全体のうちの焼却主灰が占める量は６０〜７０％程度であり、焼却飛灰が占める量は３０〜４０％程度である。また、焼却飛灰には、通常、焼却主灰に比べて１０倍程度の重金属成分が含まれている。
焼却飛灰の一部は、プラスチック粒子の表面に付着させた状態でプラスチック粒子と共に、焼却主灰と焼却飛灰とに混ぜて溶融炉５に供給され、バーナによる加熱と、プラスチック粒子の燃焼熱で焼却主灰と焼却飛灰とが溶融処理される。
【００２２】
溶融炉５は、内筒２１の下端部に切出羽根２２を設けてあり、焼却主灰と焼却飛灰とに混ぜたプラスチック粒子をこの切出羽根２２で溶融面全体に均等に分散させることができる。
溶融炉５において溶融させた焼却主灰と焼却飛灰は炉外に排出されて急冷固化され、スラグＣとして回収される。
【００２３】
焼却炉１の焼却灰Ｄと、焼却飛灰を表面に付着させてあるプラスチック粒子とを溶融炉５に混合供給して、プラスチック粒子を燃焼させるので、バーナなどの燃焼式加熱装置の加熱能力を補強することができるとともに、焼却主灰又は焼却飛灰に含まれる鉛(Ｐｂ)やカドミウム(Ｃｄ)，亜鉛(Ｚｎ)などの重金属成分を溶融排ガス中に揮散させ易い。
【００２４】
図２に示すように、プラスチック粒子１２は、バーナー１３などの燃焼炎１４から離れていて酸素が比較的少ない焼却灰Ｄの溶融面１５近くにおいて燃焼するので、溶融面１５近くが局所的に還元雰囲気１６になり易い。
【００２５】
このため、焼却主灰又は焼却飛灰に含まれている重金属成分が例えば酸化鉛のような溶融スラグに移行し易い酸化化合物の状態で存在している場合に、その酸化化合物の重金属成分を還元して、溶融排ガス中に揮散させ易い。
【００２６】
また、プラスチック粒子１２が塩素系樹脂を含む廃プラスチックＢを原料とするものであるので、溶融炉５内の高温雰囲気によりプラスチック粒子１２の塩素成分から生成された塩化水素ガス(ＨＣｌ)を重金属成分に作用させて、塩化鉛(ＰｂＣｌ2)や塩化カドミウム(ＣｄＣｌ2)，塩化亜鉛(ＺｎＣｌ2)などの揮発性を備えた重金属化合物を生成させることにより、重金属成分を溶融排ガス中に揮散させ易い。
例えば、鉛（Ｐｂ）の沸点が約１７４０℃であり、また、酸化鉛（ＰｂＯ）の沸点が約１５００℃（１４８０℃）であるのに対して、塩化水素ガス(ＨＣｌ)を作用させて生成した塩化鉛(ＰｂＣｌ2)の沸点は約９５０℃であるので、鉛成分を溶融排ガス中に揮散させ易い。
【００２７】
溶融排ガス処理部６には、溶融炉５から排出された溶融排ガスを冷却する第２冷却器１７と、冷却された溶融排ガス中の酸性ガス成分とアルカリ薬剤との反応で塩類を生成させる溶融排ガス反応手段１８と、溶融飛灰と溶融炉５で生成された重金属化合物と溶融排ガス反応手段１８で生成された塩類とを溶融排ガス中から分離する第２バグフィルター１９とを設けてある。
【００２８】
溶融排ガス反応手段１８は、溶融炉５において重金属成分との反応に使用されなかった酸性ガス成分である塩化水素ガス（ＨＣｌ）と、アルカリ薬剤である水酸化カルシウム(Ｃａ(ＯＨ)2)との反応で塩化カルシウム(ＣａＣｌ2)を生成させるもので、溶融排ガス中に水酸化カルシウム(消石灰)を吹き込み供給する薬剤供給装置２０を設けて構成してある。
【００２９】
第２バグフィルター１９は、溶融飛灰と、塩化鉛や塩化カドミウム，塩化亜鉛などの重金属化合物と、溶融排ガス反応手段１８で生成された塩化カルシウム、及び未反応の水酸化カルシウムを捕捉して分離する。
【００３０】
溶融炉５で生成された重金属化合物は、溶融炉５内の高温雰囲気により溶融排ガス中に揮散しているが、第２冷却器１７で溶融排ガスを冷却することにより固化させるので、その固化した重金属化合物を第２バグフィルター１９で捕捉できる。
【００３１】
第２バグフィルター１９で分離した溶融飛灰に含まれる重金属とアルカリ金属やアルカリ土類金属を山元還元し、第２バグフィルター１９を通過した溶融排ガスは、焼却排ガス反応手段９で焼却排ガスと共に湿式処理され、湿式処理後の溶融排ガスは焼却排ガスと共に煙突１１から大気に放出される。
【００３２】
本実施形態によれば、回転式表面溶融炉５で生成された重金属化合物を山元還元するので、従来に比べて多くの重金属を回収できる。
【００３３】
〔その他の実施形態〕
１．本発明による焼却灰の溶融処理方法と溶融処理設備は、回転式表面溶融炉、反射式表面溶融炉、放射式表面溶融炉、旋回流式溶融炉、ロータリーキルン式溶融炉、コークスベッド式溶融炉、キルン式溶融炉、流動庄式溶融炉、シャフト炉式溶融炉、電気式溶融炉
（交流アーク式溶融炉、電気抵抗式溶融炉、プラズマ式溶融炉、誘導式溶融炉）などの燃焼式溶融炉で焼却灰を溶融処理するものであっても良く、これらの溶融炉には、燃焼空気を導入して燃焼させる場合も含む。
２．本発明による焼却灰の溶融処理方法と溶融処理設備は、旋回式又は固定式の表面溶融炉で焼却灰を溶融処理するものであっても良い。
３．本発明による焼却灰の溶融処理方法と溶融処理設備は、焼却飛灰の一部又は全量をプラスチック粒子の表面に付着させて、燃焼式溶融炉において溶融しても良い。
４．本発明による焼却灰の溶融処理方法と溶融処理設備は、焼却主灰の一部又は全量をプラスチック粒子の表面に付着させて、燃焼式溶融炉において溶融しても良い。
５．本発明による焼却灰の溶融処理方法と溶融処理設備は、廃プラスチック以外のプラスチック粒子の表面に焼却灰を付着させても良い。
６．本発明による焼却灰の溶融処理方法と溶融処理設備は、塩化ビニル樹脂以外の熱可塑性樹脂からなるプラスチック粒子の表面に焼却灰を付着させても良い。
【符号の説明】
【００３４】
１  焼却炉
３  造粒手段
５  燃焼式溶融炉（回転式表面溶融炉）
８  焼却飛灰回収手段
１２  プラスチック粒子
Ａ  廃棄物
Ｄ  焼却灰
【図１】
2010236842.tif 000003
【図２】
2010236842.tif 000004